(57)【要約】【課題】  簡便な手段によって作製可能な、良好な美観性及び認識性を有する金属材表面が形成された表面処理金属材を提供する。【解決手段】  金属材表面にＮｉ−Ｚｎ合金めっき層が形成された表面処理金属材であって、前記Ｎｉ−Ｚｎ合金めっき層が繊維状に形成されている表面処理金属材。【選択図】  図１
2014198882.tif 000002
【特許請求の範囲】
【請求項１】
金属材表面にＮｉ−Ｚｎ合金めっき層が形成された表面処理金属材であって、前記Ｎｉ−Ｚｎ合金めっき層が繊維状に形成されている表面処理金属材。
【請求項２】
ｘ軸をＮｉ−Ｚｎ合金めっき層におけるＮｉ及びＺｎの合計付着量（μｇ／ｄｍ2）とし、ｙ軸を前記Ｎｉ及びＺｎの合計付着量（μｇ／ｄｍ2）におけるＮｉの付着量（μｇ／ｄｍ2）を示すＮｉ比率（％）として描かれたＮｉ及びＺｎ合計付着量−Ｎｉ比率グラフにおいて、
ｙ＝０．０６８７５ｘ−３７．５００００、
ｙ＝０．０００６９ｘ＋７８．７９５７０、
ｙ＝−０．０００７６ｘ＋２１．４３９３９、
ｙ＝−０．０３４６２ｘ＋８６．５３８４６、
ｘ＝２５０００、
の５つの直線で囲まれた領域内にある請求項１に記載の表面処理金属材。
【請求項３】
前記Ｎｉ及びＺｎ合計付着量−Ｎｉ比率グラフにおいて、
ｙ＝０．０６８７５ｘ−３７．５００００、
ｙ＝０．０００６９ｘ＋７８．７９５７０、
ｙ＝０．０６５００ｘ−３０７．０００００、
ｙ＝−０．０００７６ｘ＋２１．４３９３９、
ｙ＝−０．０３４６２ｘ＋８６．５３８４６、
の５つの直線で囲まれた領域内にある請求項２に記載の表面処理金属材。
【請求項４】
前記Ｎｉ及びＺｎ合計付着量−Ｎｉ比率グラフにおいて、
ｙ＝０．０００６９ｘ＋７８．７９５７０、
ｙ＝０．０６５００ｘ−３０７．０００００、
ｙ＝−０．００１８６ｘ＋７３．６０４６５、
ｙ＝０．００２００ｘ＋３５．０００００、
ｘ＝２５０００、
の５つの直線で囲まれた領域内にある請求項２に記載の表面処理金属材。
【請求項５】
前記Ｎｉ及びＺｎ合計付着量−Ｎｉ比率グラフにおいて、
ｙ＝０．０６５００ｘ−３０７．０００００、
ｙ＝−０．００１８６ｘ＋７３．６０４６５、
ｙ＝０．０３３７５ｘ−２８２．５００００、
ｙ＝０．０００４９ｘ＋２３．５１２２０、
の４つの直線で囲まれた領域内にある請求項２に記載の表面処理金属材。
【請求項６】
前記Ｎｉ及びＺｎ合計付着量−Ｎｉ比率グラフにおいて、
ｙ＝０．００２００ｘ＋３５．０００００、
ｙ＝０．０３３７５ｘ−２８２．５００００、
ｙ＝−０．０００５１ｘ＋３２．６５８２３、
ｘ＝２５０００、
の４つの直線で囲まれた領域内にある請求項２に記載の表面処理金属材。
【請求項７】
前記Ｎｉ及びＺｎ合計付着量−Ｎｉ比率グラフにおいて、
ｙ＝０．０６５００ｘ−３０７．０００００、
ｙ＝０．０００４９ｘ＋２３．５１２２０、
ｙ＝−０．０００５１ｘ＋３２．６５８２３、
ｙ＝−０．０００７６ｘ＋２１．４３９３９、
ｘ＝２５０００、
の５つの直線で囲まれた領域内にある請求項２に記載の表面処理金属材。
【請求項８】
前記金属材表面とＮｉ−Ｚｎ合金めっき層との間に、下地層及び／又は粗化処理層が形成された請求項１〜７のいずれかに記載の表面処理金属材。
【請求項９】
６０度光沢度が１０〜８０％である請求項１〜８のいずれかに記載の表面処理金属材。
【請求項１０】
６０度光沢度が１０％未満である請求項１〜８のいずれかに記載の表面処理金属材。
【請求項１１】
前記Ｎｉ−Ｚｎ合金めっき層上に、クロム層若しくはクロメート層、及び／又は、シラン処理層で構成された防錆処理層が形成された請求項１〜１０のいずれかに記載の表面処理金属材。
【請求項１２】
前記金属材が、銅、銅合金、アルミニウム、アルミニウム合金、鉄、鉄合金、ステンレス、ニッケル、ニッケル合金、チタン、チタン合金、金、金合金、銀、銀合金、白金属、白金族合金、クロム、クロム合金、マグネシウム、マグネシウム合金、タングステン、タングステン合金、モリブデン、モリブデン合金、鉛、鉛合金、タンタル、タンタル合金、ジルコニウム、ジルコニウム合金、錫、錫合金、インジウム、インジウム合金、亜鉛、又は、亜鉛合金で形成されている請求項１〜１１のいずれかに記載の表面処理金属材。
【請求項１３】
前記金属材が、銅、銅合金、アルミニウム、アルミニウム合金、鉄、鉄合金、ステンレス、ニッケル、ニッケル合金、チタン、チタン合金、亜鉛、又は、亜鉛合金で形成されている請求項１２に記載の表面処理金属材。
【請求項１４】
前記金属材が、チタン銅、リン青銅、コルソン合金、丹銅、黄銅、洋白またはその他銅合金で形成されている請求項１３に記載の表面処理金属材。
【請求項１５】
前記金属材が、金属条、金属板、又は、金属箔である請求項１〜１４のいずれかに記載の表面処理金属材。
【請求項１６】
請求項１〜１５のいずれかに記載の表面処理金属材を用いたコネクタ。
【請求項１７】
請求項１〜１５のいずれかに記載の表面処理金属材を用いた端子。
【請求項１８】
請求項１〜１５のいずれかに記載の表面処理金属材と樹脂基板とを積層して構成した積層板。
【請求項１９】
請求項１８に記載の積層板を備えたシールドテープ又はシールド材。
【請求項２０】
請求項１８に記載の積層板を備えたプリント配線板。
【請求項２１】
請求項１８に記載の積層板を備えたプリント回路板。
【請求項２２】
請求項１〜１５のいずれかに記載の表面処理金属材を用いた金属加工部材。
【請求項２３】
請求項１〜１５のいずれかに記載の表面処理金属材を用いた電子機器。
【発明の詳細な説明】
【技術分野】
【０００１】
本発明は、表面処理金属材及びそれを用いたコネクタ、端子、積層板、シールドテープ、シールド材、プリント配線板、プリント回路板、金属加工部材、及び、電子機器に関する。
【背景技術】
【０００２】
金属材として銅箔を用い、その表面に特定のめっき処理を施すと、銅箔表面の色調が変化することが知られている。このようなめっき処理による銅箔表面の色調の調整に関する技術として、例えば、特許文献１では、片面に黒色化処理面を備える表面処理銅箔であって、銅箔層の片面に粗化処理層を設け、その粗化処理層上に硫酸ニッケルメッキ層を設け、その両面に亜鉛−ニッケル合金層を設けたことを特徴とする黒色化処理面を備える表面処理銅箔が開示されている。そして、このような構成により、黒色化処理面から粉落ちすることなく良好な黒色を持ち、且つ、通常の銅エッチングプロセスで加工可能な表面処理銅箔を提供することができると記載されている。
【０００３】
また、特許文献２では、未処理電解銅箔の表面に黒色化処理面を備える表面処理銅箔であって、前記未処理電解銅箔は、三次元表面構造解析顕微鏡を用いて測定した表面粗さＲａが４５ｎｍ以下の表面を備え、当該表面に黒色化処理面を設けたことを特徴とした黒色化表面処理銅箔が開示されている。そして、このような構成により、プラズマディスプレイパネルの電磁波遮蔽に用いる導電性メッシュのエッチングが終了し、メッシュ回路間に露出した接着剤層の表面が曇りを生じる現象を改善できる黒色化表面処理銅箔を提供することができると記載されている。
【先行技術文献】
【特許文献】
【０００４】
【特許文献１】特開２００４−９８６５９号公報
【特許文献２】ＷＯ２００７／００７８７０号明細書
【発明の概要】
【発明が解決しようとする課題】
【０００５】
近年、電子機器内部には種々の電子部品が複雑に組み込まれるようになっており、例えば、電子部品の筐体に使用される金属板や金属箔表面の色分けが内部構造の美観や、部品の認識性の向上に役立っている。しかしながら、従来の表面処理では、色調が美観的にも、種々の部品との認識性の観点からも、満足できるものとは云えず、着色された樹脂等で金属を覆うことが多い。そのため導電性を有さない等、不都合になることがある。
そこで、本発明は、簡便な手段によって作製可能な、良好な美観性及び認識性を有する表面が形成された表面処理金属材を提供する。
【課題を解決するための手段】
【０００６】
本発明者は鋭意研究を重ねた結果、金属材表面に、繊維状のＮｉ−Ｚｎ合金めっき層を形成することで、簡便な手段によって、良好な美観性及び認識性を有する金属材表面を形成することができることを見出した。
【０００７】
以上の知見を基礎として完成された本発明は一側面において、金属材表面にＮｉ−Ｚｎ合金めっき層が形成された表面処理金属材であって、前記Ｎｉ−Ｚｎ合金めっき層が繊維状に形成されている表面処理金属材である。
【０００８】
本発明の表面処理金属材は一実施形態において、ｘ軸をＮｉ−Ｚｎ合金めっき層におけるＮｉ及びＺｎの合計付着量（μｇ／ｄｍ2）とし、ｙ軸を前記Ｎｉ及びＺｎの合計付着量（μｇ／ｄｍ2）におけるＮｉの付着量（μｇ／ｄｍ2）を示すＮｉ比率（％）として描かれたＮｉ及びＺｎ合計付着量−Ｎｉ比率グラフにおいて、
ｙ＝０．０６８７５ｘ−３７．５００００、
ｙ＝０．０００６９ｘ＋７８．７９５７０、
ｙ＝−０．０００７６ｘ＋２１．４３９３９、
ｙ＝−０．０３４６２ｘ＋８６．５３８４６、
ｘ＝２５０００、
の５つの直線で囲まれた領域内にある。
【０００９】
本発明の表面処理金属材は別の一実施形態において、前記Ｎｉ及びＺｎ合計付着量−Ｎｉ比率グラフにおいて、
ｙ＝０．０６８７５ｘ−３７．５００００、
ｙ＝０．０００６９ｘ＋７８．７９５７０、
ｙ＝０．０６５００ｘ−３０７．０００００、
ｙ＝−０．０００７６ｘ＋２１．４３９３９、
ｙ＝−０．０３４６２ｘ＋８６．５３８４６、
の５つの直線で囲まれた領域内にある。
【００１０】
本発明の表面処理金属材は更に別の一実施形態において、前記Ｎｉ及びＺｎ合計付着量−Ｎｉ比率グラフにおいて、
ｙ＝０．０００６９ｘ＋７８．７９５７０、
ｙ＝０．０６５００ｘ−３０７．０００００、
ｙ＝−０．００１８６ｘ＋７３．６０４６５、
ｙ＝０．００２００ｘ＋３５．０００００、
ｘ＝２５０００、
の５つの直線で囲まれた領域内にある。
【００１１】
本発明の表面処理金属材は更に別の一実施形態において、前記Ｎｉ及びＺｎ合計付着量−Ｎｉ比率グラフにおいて、
ｙ＝０．０６５００ｘ−３０７．０００００、
ｙ＝−０．００１８６ｘ＋７３．６０４６５、
ｙ＝０．０３３７５ｘ−２８２．５００００、
ｙ＝０．０００４９ｘ＋２３．５１２２０、
の４つの直線で囲まれた領域内にある。
【００１２】
本発明の表面処理金属材は更に別の一実施形態において、前記Ｎｉ及びＺｎ合計付着量−Ｎｉ比率グラフにおいて、
ｙ＝０．００２００ｘ＋３５．０００００、
ｙ＝０．０３３７５ｘ−２８２．５００００、
ｙ＝−０．０００５１ｘ＋３２．６５８２３、
ｘ＝２５０００、
の４つの直線で囲まれた領域内にある。
【００１３】
本発明の表面処理金属材は更に別の一実施形態において、前記Ｎｉ及びＺｎ合計付着量−Ｎｉ比率グラフにおいて、
ｙ＝０．０６５００ｘ−３０７．０００００、
ｙ＝０．０００４９ｘ＋２３．５１２２０、
ｙ＝−０．０００５１ｘ＋３２．６５８２３、
ｙ＝−０．０００７６ｘ＋２１．４３９３９、
ｘ＝２５０００、
の５つの直線で囲まれた領域内にある。
【００１４】
本発明の表面処理金属材は更に別の一実施形態において、前記金属材表面とＮｉ−Ｚｎ合金めっき層との間に、下地層及び／又は粗化処理層が形成されている。
【００１５】
本発明の表面処理金属材は更に別の一実施形態において、６０度光沢度が１０〜８０％である。
【００１６】
本発明の表面処理金属材は更に別の一実施形態において、６０度光沢度が１０％未満である。
【００１７】
本発明の表面処理金属材は更に別の一実施形態において、前記Ｎｉ−Ｚｎ合金めっき層上に、クロム層若しくはクロメート層、及び／又は、シラン処理層で構成された防錆処理層が形成されている。
【００１８】
本発明の表面処理金属材は更に別の一実施形態において、前記金属材が、銅、銅合金、アルミニウム、アルミニウム合金、鉄、鉄合金、ステンレス、ニッケル、ニッケル合金、チタン、チタン合金、金、金合金、銀、銀合金、白金属、白金族合金、クロム、クロム合金、マグネシウム、マグネシウム合金、タングステン、タングステン合金、モリブデン、モリブデン合金、鉛、鉛合金、タンタル、タンタル合金、ジルコニウム、ジルコニウム合金、錫、錫合金、インジウム、インジウム合金、亜鉛、又は、亜鉛合金で形成されている。
【００１９】
本発明の表面処理金属材は更に別の一実施形態において、前記金属材が、銅、銅合金、アルミニウム、アルミニウム合金、鉄、鉄合金、ステンレス、ニッケル、ニッケル合金、チタン、チタン合金、亜鉛、又は、亜鉛合金で形成されている。
【００２０】
本発明の表面処理金属材は更に別の一実施形態において、前記金属材が、チタン銅、リン青銅、コルソン合金、丹銅、黄銅、洋白またはその他銅合金で形成されている。
【００２１】
本発明の表面処理金属材は更に別の一実施形態において、前記金属材が、金属条、金属板、又は、金属箔である。
【００２２】
本発明は別の一側面において、本発明の表面処理金属材を用いたコネクタである。
【００２３】
本発明は更に別の一側面において、本発明の表面処理金属材を用いた端子である。
【００２４】
本発明は更に別の一側面において、本発明の表面処理金属材と樹脂基板とを積層して構成した積層板である。
【００２５】
本発明は更に別の一側面において、本発明の積層板を備えたシールドテープ又はシールド材である。
【００２６】
本発明は更に別の一側面において、本発明の積層板を備えたプリント配線板である。
【００２７】
本発明は更に別の一側面において、本発明の積層板を備えたプリント回路板である。
【００２８】
本発明は更に別の一側面において、本発明の表面処理金属材を用いた金属加工部材である。
【００２９】
本発明は更に別の一側面において、本発明の表面処理金属材を用いた電子機器である。
【発明の効果】
【００３０】
本発明によれば、簡便な手段によって作製可能な、良好な美観性及び認識性を有する金属材表面が形成された表面処理金属材を提供することができる。
【図面の簡単な説明】
【００３１】
【図１】Ｎｉ及びＺｎ合計付着量−Ｎｉ比率グラフである。
【図２】実施例２８のＳＥＭ表面観察写真である。
【発明を実施するための形態】
【００３２】
〔表面処理表面処理金属材の形態及び製造方法〕
本発明において使用する金属材としては、銅、銅合金、アルミニウム、アルミニウム合金、鉄、鉄合金、ステンレス、ニッケル、ニッケル合金、チタン、チタン合金、金、金合金、銀、銀合金、白金属、白金族合金、クロム、クロム合金、マグネシウム、マグネシウム合金、亜鉛、又は、亜鉛合金等が挙げられ、さらに公知の金属材料も使用することができる。また、ＪＩＳ規格やＣＤＡ等で規格されている金属材料も使用することができる。
【００３３】
銅としては、典型的には、ＪＩＳ  Ｈ０５００やＪＩＳ  Ｈ３１００に規定されるリン脱酸銅（ＪＩＳ  Ｈ３１００  合金番号Ｃ１２０１、Ｃ１２２０、Ｃ１２２１）、無酸素銅（ＪＩＳ  Ｈ３１００  合金番号Ｃ１０２０）及びタフピッチ銅（ＪＩＳ  Ｈ３１００  合金番号Ｃ１１００）、電解銅箔などの９５質量％以上、より好ましくは９９．９０質量％以上の純度の銅が挙げられる。Ｓｎ、Ａｇ、Ａｕ、Ｃｏ、Ｃｒ、Ｆｅ、Ｉｎ、Ｎｉ、Ｐ、Ｓｉ、Ｔｅ、Ｔｉ、Ｚｎ、Ｂ、ＭｎおよびＺｒの中の一種以上を合計で０．００１〜４．０質量％含有する銅又は銅合金とすることもできる。
【００３４】
銅合金としては、更に、チタン銅、リン青銅、コルソン合金、丹銅、黄銅、洋白、その他銅合金等が挙げられる。また、銅または銅合金としてはＪＩＳ  Ｈ  ３１００〜ＪＩＳ  Ｈ３５１０、ＪＩＳ  Ｈ  ５１２０、ＪＩＳ  Ｈ  ５１２１、ＪＩＳ  Ｃ  ２５２０〜ＪＩＳ  Ｃ  ２８０１、ＪＩＳ  Ｅ  ２１０１〜ＪＩＳ  Ｅ  ２１０２に規格されている銅または銅合金も、本発明に用いることができる。なお、本明細書においては特に断らない限りは、金属の規格を示すために挙げたＪＩＳ規格は２００１年度版のＪＩＳ規格を意味する。
【００３５】
チタン銅は典型的には、Ｔｉ：０．５〜５．０質量％を含有し、残部が銅及び不可避的不純物からなる組成を有する。チタン銅は更に、Ｆｅ、Ｃｏ、Ｖ、Ｎｂ、Ｍｏ、Ｂ、Ｎｉ、Ｐ、Ｚｒ、Ｍｎ、Ｚｎ、Ｓｉ、Ｍｇ及びＣｒの中の１種類以上を合計で２．０質量％以下含有しても良い。
【００３６】
リン青銅は典型的には、リン青銅とは銅を主成分としてＳｎ及びこれよりも少ない質量のＰを含有する銅合金のことを指す。一例として、りん青銅はＳｎを３．５〜１１質量％、Ｐを０．０３〜０．３５質量％含有し、残部銅及び不可避的不純物からなる組成を有する。リン青銅は、Ｎｉ、Ｚｎ等の元素を合計で１．０質量％以下含有しても良い。
【００３７】
コルソン合金は典型的にはＳｉと化合物を形成する元素（例えば、Ｎｉ、Ｃｏ及びＣｒの何れか一種以上）が添加され、母相中に第二相粒子として析出する銅合金のことをいう。一例として、コルソン合金はＮｉを１．０〜４．０質量％、Ｓｉを０．２〜１．３質量％含有し、残部銅及び不可避的不純物から構成される組成を有する。別の一例として、コルソン合金はＮｉを１．０〜４．０質量％、Ｓｉを０．２〜１．３質量％、Ｃｒを０．０３〜０．５質量％含有し、残部銅及び不可避的不純物から構成される組成を有する。更に別の一例として、コルソン合金はＮｉを１．０〜４．０質量％、Ｓｉを０．２〜１．３質量％、Ｃｏを０．５〜２．５質量％含有し、残部銅及び不可避的不純物から構成される組成を有する。更に別の一例として、コルソン合金はＮｉを１．０〜４．０質量％、Ｓｉを０．２〜１．３質量％、Ｃｏを０．５〜２．５質量％、Ｃｒを０．０３〜０．５質量％含有し、残部銅及び不可避的不純物から構成される組成を有する。更に別の一例として、コルソン合金はＳｉを０．２〜１．３質量％、Ｃｏを０．５〜２．５質量％含有し、残部銅及び不可避的不純物から構成される組成を有する。コルソン合金には随意にその他の元素（例えば、Ｍｇ、Ｓｎ、Ｂ、Ｔｉ、Ｍｎ、Ａｇ、Ｐ、Ｚｎ、Ａｓ、Ｓｂ、Ｂｅ、Ｚｒ、Ａｌ及びＦｅ）が添加されてもよい。これらその他の元素は総計で２．０質量％程度まで添加するのが一般的である。例えば、更に別の一例として、コルソン合金はＮｉを１．０〜４．０質量％、Ｓｉを０．２〜１．３質量％、Ｓｎを０．０１〜２．０質量％、Ｚｎを０．０１〜２．０質量％含有し、残部銅及び不可避的不純物から構成される組成を有する。
【００３８】
本発明において、丹銅とは、銅と亜鉛との合金であり亜鉛を１〜２０質量％、より好ましくは亜鉛を１〜１０質量％含有する銅合金のことをいう。また、丹銅は錫を０．１〜１．０質量％含んでも良い。
【００３９】
本発明において、黄銅とは、銅と亜鉛との合金で、特に亜鉛を２０質量％以上含有する銅合金のことをいう。亜鉛の上限は特には限定されないが６０質量％以下、好ましくは４５質量％以下、あるいは４０質量％以下である。
【００４０】
本発明において、洋白とは銅を主成分として、銅を６０質量％から７５質量％、ニッケルを８．５質量％から１９．５質量％、亜鉛を１０質量％から３０質量％含有する銅合金のことをいう。
【００４１】
本発明において、その他銅合金とはＺｎ、Ｓｎ、Ｎｉ、Ｍｇ、Ｆｅ、Ｓｉ、Ｐ、Ｃｏ、Ｍｎ、Ｚｒ、ＣｒおよびＴｉの内一種または二種以上を合計で８．０％以下含み、残部が不可避的不純物と銅からなる銅合金をいう。
【００４２】
アルミニウム及びアルミニウム合金としては、例えばＡｌを４０質量％以上含むあるいは、８０質量％以上含む、あるいは９９質量％以上含むものを使用することができる。例えば、ＪＩＳ  Ｈ  ４０００〜ＪＩＳ  Ｈ  ４１８０、ＪＩＳ  Ｈ  ５２０２、ＪＩＳ  Ｈ  ５３０３あるいはＪＩＳ  Ｚ  ３２３２〜ＪＩＳ  Ｚ  ３２６３に規格されているアルミニウム及びアルミニウム合金を用いることができる。例えば、ＪＩＳ  Ｈ  ４０００に規格されているアルミニウムの合金番号１０８５、１０８０、１０７０、１０５０、１１００、１２００、１Ｎ００、１Ｎ３０に代表される、Ａｌ：９９．００質量％以上のアルミニウム又はその合金等を用いることができる。
【００４３】
ニッケル及びニッケル合金としては、例えばＮｉを４０質量％以上含むあるいは、８０質量％以上含む、あるいは９９．０質量％以上含むものを使用することができる。例えば、ＪＩＳ  Ｈ  ４５４１〜ＪＩＳ  Ｈ  ４５５４、ＪＩＳ  Ｈ  ５７０１またはＪＩＳ  Ｇ  ７６０４〜  ＪＩＳ  Ｇ  ７６０５、ＪＩＳ  Ｃ  ２５３１に規格されているニッケルまたはニッケル合金を用いることができる。また、例えば、ＪＩＳ  Ｈ４５５１に記載の合金番号ＮＷ２２００、ＮＷ２２０１に代表される、Ｎｉ：９９．０質量％以上のニッケル又はその合金等を用いることができる。
【００４４】
鉄合金としては、例えばステンレス、軟鋼、炭素鋼、鉄ニッケル合金、鋼等を用いることができる。例えばＪＩＳ  Ｇ  ３１０１〜ＪＩＳ  Ｇ  ７６０３、ＪＩＳ  Ｃ  ２５０２〜ＪＩＳ  Ｃ  ８３８０、ＪＩＳ  Ａ  ５５０４〜ＪＩＳ  Ａ  ６５１４またはＪＩＳ  Ｅ  １１０１〜ＪＩＳ  Ｅ  ５４０２−１に記載されている鉄または鉄合金を用いることができる。ステンレスは、ＳＵＳ３０１、ＳＵＳ  ３０４、ＳＵＳ３１０、ＳＵＳ  ３１６、ＳＵＳ  ４３０、ＳＵＳ  ６３１（いずれもＪＩＳ規格）などを用いることができる。軟鋼は、炭素が０．１５質量％以下の軟鋼を用いることができ、ＪＩＳ  Ｇ３１４１に記載の軟鋼等を用いることができる。鉄ニッケル合金は、Ｎｉを３５〜８５質量％含み、残部がＦｅ及び不可避不純物からなり、具体的には、ＪＩＳ  Ｃ２５３１に記載の鉄ニッケル合金等を用いることができる。
【００４５】
亜鉛及び亜鉛合金としては、例えばＺｎを４０質量％以上含むあるいは、８０質量％以上含む、あるいは９９．０質量％以上含むものを使用することができる。例えば、ＪＩＳ  Ｈ  ２１０７  〜  ＪＩＳ  Ｈ  ５３０１に記載されている亜鉛または亜鉛合金を使用することができる。
【００４６】
鉛及び鉛合金としては、例えばＰｂを４０質量％以上含むあるいは、８０質量％以上含む、あるいは９９．０質量％以上含むものを使用することができる。例えば、ＪＩＳ  Ｈ  ４３０１  〜  ＪＩＳ  Ｈ  ４３１２、またはＪＩＳ  Ｈ  ５６０１に規格されている鉛または鉛合金を用いることができる。
【００４７】
マグネシウム及びマグネシウム合金としては、例えばＭｇを４０質量％以上含むあるいは、８０質量％以上含む、あるいは９９．０質量％以上含むものを使用することができる。例えば、ＪＩＳ  Ｈ  ４２０１〜ＪＩＳ  Ｈ  ４２０４、ＪＩＳ  Ｈ  ５２０３〜ＪＩＳ  Ｈ  ５３０３、ＪＩＳ  Ｈ  ６１２５に規格されているマグネシウム及びマグネシウム合金を用いることができる。
【００４８】
タングステン及びタングステン合金としては、例えばＷを４０質量％以上含むあるいは、８０質量％以上含む、あるいは９９．０質量％以上含むものを使用することができる。例えば、ＪＩＳ  Ｈ  ４４６３に規格されているタングステン及びタングステン合金を用いることができる。
【００４９】
モリブデン及びモリブデン合金としては、例えばＭｏを４０質量％以上含むあるいは、８０質量％以上含む、あるいは９９．０質量％以上含むものを使用することができる。
【００５０】
チタン及びチタン合金としては、例えばＴｉを４０質量％以上含むあるいは、８０質量％以上含む、あるいは９９．０質量％以上含むものを使用することができる。例えば、ＪＩＳ  Ｈ  ４６００〜ＪＩＳ  Ｈ  ４６７５、ＪＩＳ  Ｈ  ５８０１に規格されているチタン及びチタン合金を用いることができる。
【００５１】
タンタル及びタンタル合金としては、例えばＴａを４０質量％以上含むあるいは、８０質量％以上含む、あるいは９９．０質量％以上含むものを使用することができる。例えば、ＪＩＳ  Ｈ  ４７０１に規格されているタンタル及びタンタル合金を用いることができる。
【００５２】
ジルコニウム及びジルコニウム合金としては、例えばＺｒを４０質量％以上含むあるいは、８０質量％以上含む、あるいは９９．０質量％以上含むものを使用することができる。例えば、ＪＩＳ  Ｈ  ４７５１に規格されているジルコニウム及びジルコニウム合金を用いることができる。
【００５３】
錫及び錫合金としては、例えばＳｎを４０質量％以上含むあるいは、８０質量％以上含む、あるいは９９．０質量％以上含むものを使用することができる。例えば、ＪＩＳ  Ｈ  ５４０１に規格されている錫及び錫合金を用いることができる。
【００５４】
インジウム及びインジウム合金としては、例えばＩｎを４０質量％以上含むあるいは、８０質量％以上含む、あるいは９９．０質量％以上含むものを使用することができる。
【００５５】
クロム及びクロム合金としては、例えばＣｒを４０質量％以上含むあるいは、８０質量％以上含む、あるいは９９．０質量％以上含むものを使用することができる。
【００５６】
銀及び銀合金としては、例えばＡｇを４０質量％以上含むあるいは、８０質量％以上含む、あるいは９９．０質量％以上含むものを使用することができる。
【００５７】
金及び金合金としては、例えばＡｕを４０質量％以上含むあるいは、８０質量％以上含む、あるいは９９．０質量％以上含むものを使用することができる。
【００５８】
白金族とはルテニウム、ロジウム、パラジウム、オスミウム、イリジウム、白金の総称である。白金族及び白金族合金としては、例えばＰｔ、Ｏｓ、Ｒｕ，Ｐｄ，Ｉｒ及びＲｈの元素群から選択される少なくとも１種以上の元素を４０質量％以上含むあるいは、８０質量％以上含む、あるいは９９．０質量％以上含むものを使用することができる。
【００５９】
本発明において使用する金属材の形状としては、特に制限はないが、最終的な電子部品の形状に加工されていてもよいし、部分的にプレス加工がなされた状態にあってもよい。形状加工が行われておらず、板や箔の形態にあってもよい。形状加工前にめっきを行う「前めっき」の場合は、プレス加工後に未処理部分が残存し、形状加工後にめっきを行う「後めっき」の場合は表面全体について美観を調整できるということに留意しながら、どの形状加工段階で表面処理を行うかを、美観を付与すべき部分との兼ね合いで適宜決定すればよい。
以下、金属材として銅箔を用いた場合を例に挙げ、これを本発明の表面処理銅箔として詳細に説明する。
【００６０】
本発明で金属材として用いる銅箔は、電解銅箔或いは圧延銅箔いずれでもよい。また、当該銅箔は、樹脂基板と接着させて積層板を作製し、エッチングにより除去することで回路が形成された電子部品を作製することに適した銅箔であってもよい。当該銅箔の厚さについても特に制限はなく、例えば、用途別に適した厚さに適宜調節して用いることができる。例えば、１〜５０００μｍ程度あるいは２〜１０００μｍ程度とすることができ、特に回路を形成して使用する場合には３５μｍ以下、シールドテープ用としては１８μｍ以下といった薄いものから、電子機器内部のコネクタやシールド材、カバー等として用いる場合には７０〜１０００μｍといった厚い材料にも適用することができ、特に上限の厚みを定めるわけではない。
【００６１】
本発明の表面処理箔は、当該箔の表面にＮｉ−Ｚｎ合金めっき層が形成されることで構成されている。Ｎｉ−Ｚｎ合金めっき層は、例えば電気めっき、無電解めっき及び浸漬めっきのような湿式めっき等により得ることができる。コストの観点から電気めっきが好ましい。当該Ｎｉ−Ｚｎ合金めっき層の付着量は２５０００μｇ／ｄｍ2を超えても色は発現するが、生産性の面から上限を設けた。
【００６２】
本発明の表面処理銅箔は、ｘ軸をＮｉ−Ｚｎ合金めっき層におけるＮｉ及びＺｎの合計付着量（μｇ／ｄｍ2）とし、ｙ軸を前記Ｎｉ及びＺｎの合計付着量（μｇ／ｄｍ2）におけるＮｉの付着量（μｇ／ｄｍ2）を示すＮｉ比率（％）として描かれたＮｉ及びＺｎ合計付着量−Ｎｉ比率グラフにおいて、
ｙ＝０．０６８７５ｘ−３７．５００００、
ｙ＝０．０００６９ｘ＋７８．７９５７０、
ｙ＝−０．０００７６ｘ＋２１．４３９３９、
ｙ＝−０．０３４６２ｘ＋８６．５３８４６、
ｘ＝２５０００、
の５つの直線で囲まれた領域内にあるのが好ましい。
銅箔に所定の表面処理を行うことで、銅箔表面が変色することは知られているが、本発明では、表面処理としてＮｉ−Ｚｎ合金めっき処理に限定し、さらに、このＮｉ−Ｚｎ合金めっき層におけるＮｉ及びＺｎの合計付着量（μｇ／ｄｍ2）と、Ｎｉ及びＺｎの合計付着量（μｇ／ｄｍ2）におけるＮｉの付着量（μｇ／ｄｍ2）を示すＮｉ比率（％）とを制御している。このように、Ｎｉ−Ｚｎ合金めっき層におけるＮｉ及びＺｎの合計付着量（μｇ／ｄｍ2）と、Ｎｉ比率（％）とを制御することで、単に銀色のめっきやヤケめっきによる黒色化ではなく、粉落ちの少ない赤茶色、灰色、黒、濃紺といった様々な色を発現させることができる。従って、簡便な手段によって、良好な美観性及び認識性を有する銅箔表面を形成することが可能となる。
【００６３】
上記４つの直線で囲まれた領域内にある本発明の表面処理銅箔は、図１に示すように、赤茶色表面領域、黒色表面領域、濃紺色表面領域、灰色表面領域を有している。これらの表面領域は、いずれもＮｉ−Ｚｎ合金めっき層におけるＮｉ及びＺｎの合計付着量（μｇ／ｄｍ2）と、Ｎｉ及びＺｎの合計付着量（μｇ／ｄｍ2）におけるＮｉの付着量（μｇ／ｄｍ2）を示すＮｉ比率（％）とを制御することで、それぞれ良好な美観性及び認識性を有する表面となっている。
【００６４】
赤茶色表面領域は、Ｎｉ及びＺｎ合計付着量−Ｎｉ比率グラフにおいて、
ｙ＝０．０６８７５ｘ−３７．５００００、
ｙ＝０．０００６９ｘ＋７８．７９５７０、
ｙ＝０．０６５００ｘ−３０７．０００００、
ｙ＝−０．０００７６ｘ＋２１．４３９３９、
ｙ＝−０．０３４６２ｘ＋８６．５３８４６、
の５つの直線で囲まれた領域である。当該赤茶色表面領域を形成する銅箔表面のめっき条件を以下に示す。
めっき浴組成：Ｚｎ３〜１５ｇ／Ｌ、Ｎｉ１５〜６０ｇ／Ｌ
ｐＨ：３．５〜５．５
温度：２５〜５５℃
電流密度Ｄk：０．２〜３．０Ａ／ｄｍ2
めっき時間：１．２〜７５秒
【００６５】
黒色表面領域は、Ｎｉ及びＺｎ合計付着量−Ｎｉ比率グラフにおいて、
ｙ＝０．０６５００ｘ−３０７．０００００、
ｙ＝−０．００１８６ｘ＋７３．６０４６５、
ｙ＝０．０３３７５ｘ−２８２．５００００、
ｙ＝０．０００４９ｘ＋２３．５１２２０、
の４つの直線で囲まれた領域である。当該黒色表面領域を形成する銅箔表面のめっき条件を以下に示す。
めっき浴組成：Ｚｎ３〜１５ｇ／Ｌ、Ｎｉ１５〜６０ｇ／Ｌ
ｐＨ：３．５〜５．５
温度：２５〜５５℃
電流密度Ｄk：０．２〜３．０Ａ／ｄｍ2
めっき時間：４〜１５０秒
【００６６】
濃紺色表面領域は、Ｎｉ及びＺｎ合計付着量−Ｎｉ比率グラフにおいて、
ｙ＝０．００２００ｘ＋３５．０００００、
ｙ＝０．０３３７５ｘ−２８２．５００００、
ｙ＝−０．０００５１ｘ＋３２．６５８２３、
ｘ＝２５０００、
の４つの直線で囲まれた領域である。当該濃紺色表面領域を形成する銅箔表面のめっき条件を以下に示す。
めっき浴組成：Ｚｎ３〜１５ｇ／Ｌ、Ｎｉ１５〜６０ｇ／Ｌ
ｐＨ：３．５〜５．５
温度：２５〜５５℃
電流密度Ｄk：０．２〜３．０Ａ／ｄｍ2
めっき時間：８〜４００秒
【００６７】
灰色表面領域は、図１のグラフにおける上部領域と下部領域とがある。上部灰色表面領域は、Ｎｉ及びＺｎ合計付着量−Ｎｉ比率グラフにおいて、
ｙ＝０．０００６９ｘ＋７８．７９５７０、
ｙ＝０．０６５００ｘ−３０７．０００００、
ｙ＝−０．００１８６ｘ＋７３．６０４６５、
ｙ＝０．００２００ｘ＋３５．０００００、
ｘ＝２５０００、
の５つの直線で囲まれた領域である。当該上部灰色表面領域を形成する銅箔表面のめっき条件を以下に示す。
めっき浴組成：Ｚｎ３〜１５ｇ／Ｌ、Ｎｉ１５〜６０ｇ／Ｌ
ｐＨ：３．５〜５．５
温度：２５〜５５℃
電流密度Ｄk：０．２〜３．０Ａ／ｄｍ2
めっき時間：８〜４００秒
【００６８】
下部灰色表面領域は、Ｎｉ及びＺｎ合計付着量−Ｎｉ比率グラフにおいて、
ｙ＝０．０６５００ｘ−３０７．０００００、
ｙ＝０．０００４９ｘ＋２３．５１２２０、
ｙ＝−０．０００５１ｘ＋３２．６５８２３、
ｙ＝−０．０００７６ｘ＋２１．４３９３９、
ｘ＝２５０００、
の５つの直線で囲まれた領域である。当該下部灰色表面領域を形成する銅箔表面のめっき条件を以下に示す。
めっき浴組成：Ｚｎ３〜１５ｇ／Ｌ、Ｎｉ１５〜６０ｇ／Ｌ
ｐＨ：３．５〜５．５
温度：２５〜５５℃
電流密度Ｄk：０．２〜３．０Ａ／ｄｍ2
めっき時間：８〜４００秒
【００６９】
Ｎｉ−Ｚｎ合金めっき層は、図２に示すような繊維状に形成されている。このような構成によれば、簡便な手段によって、粉落ちが少なく光を良好に吸収するため、様々な色を発現する。従って、良好な美観性及び認識性を有する金属材表面が形成された表面処理金属材を提供する
【００７０】
金属材と表面処理層との間には、Ｚｎ−Ｎｉめっきのめっきを阻害しない限り、下地層を設けてもよい。
【００７１】
金属材と表面処理層との間には、粗化処理層やエッチング、研磨等による無光沢化加工、平滑めっき等による光沢化加工を設けてもよい。これらの加工によって、色味だけではなく、仕上がりの光沢度も容易に調整することが可能になる。光沢度が低い場合には、全体としてくすんだ色味となり、落ち着いた雰囲気を醸すという好ましい効果がある。また、光沢度が高い場合には、全体として光輝き、鮮やかで、爽やかな印象を観察者に与えるという好ましい効果がある。
【００７２】
表面処理層上の最表層には、防錆効果を高めるために、さらに、クロム層若しくはクロメート層、及び／又は、シラン処理層で構成された防錆処理層を形成してもよい。
【００７３】
本発明の表面処理金属材を樹脂基板に貼り合わせてシールドテープ又はシールド材等の積層板を製造することができる。また、必要であればさらに当該金属材を加工して回路を形成することにより、プリント配線板、プリント回路板等を製造することができる。樹脂基板としては、例えば、リジッドＰＷＢ用に紙基材フェノール樹脂、紙基材エポキシ樹脂、合成繊維布基材エポキシ樹脂、ガラス布・紙複合基材エポキシ樹脂、ガラス布・ガラス不織布複合基材エポキシ樹脂及びガラス布基材エポキシ樹脂等を使用し、ＦＰＣ用やテープ用としてポリエステルフィルムやポリイミドフィルム、液晶ポリマー（ＬＣＰ）、ＰＥＴフィルム等を使用する事ができる。
また、本発明の表面処理金属材は放熱板、構造板、シールド材、シールド板、補強材、カバー、筐体、ケース、箱などに使用して金属加工部材を作製することができる。また、本発明の表面処理金属材を当該放熱板、構造板、シールド材、シールド板、補強材、カバー、筐体、ケース、箱などに使用して作製した金属加工部材を電子機器に用いることができる。
【実施例】
【００７４】
実施例１〜１０７、及び、比較例１〜２４として、銅箔（ＪＸ日鉱日石金属製ＪＩＳ  Ｈ３１００  合金番号Ｃ１１００、厚み１８μｍ）を準備した。これらの圧延銅箔の光沢度は１７０であった。次に、当該銅箔上に表１〜５の条件によって表面処理を行い、Ｎｉ−Ｚｎ合金めっき層を形成した。
【００７５】
実施例１０８〜１１５として、それぞれ表６に記載の所定厚みを有する金属材を準備し、当該金属材上に表６の条件によって表面処理を行い、Ｎｉ−Ｚｎ合金めっき層を形成した。ここで、実施例１１０のステンレス等の不動態膜を形成してめっきを阻害する材料については、黒色Ｎｉ−Ｚｎめっき前に、塩酸６０ｇ／Ｌ、塩化ニッケル六水和物１２０ｇ／Ｌ、温度２０〜４０℃、電流条件５〜１０Ａ、めっき時間１０〜２０秒でニッケルストライクめっきを下地膜として形成しておいてもよい。
【００７６】
実施例１１６〜１１８として、それぞれ表７に記載の光沢度を有する圧延銅箔（厚み１８μｍ）を準備した。次に、当該銅箔上に表７の条件によって表面処理を行い、Ｎｉ−Ｚｎ合金めっき層を形成した。
【００７７】
実施例１１９〜１２２として、実施例１〜１０７で用いた圧延銅箔上に表７に記載の下地処理を行い、次に当該銅箔上に表７の条件によって表面処理を行い、Ｎｉ−Ｚｎ合金めっき層を形成した。
表７の下地処理において、「銅粗化」の処理としては、以下の（１）及び（２）を順に行うことで粗化粒子を形成した：
（１）Ｃｕ：１０ｇ／Ｌ、Ｈ2ＳＯ4：６０ｇ／Ｌ、温度：３５℃、電流密度：５０Ａ／ｄｍ2、めっき時間：１．５秒
（２）Ｃｕ：２３ｇ／Ｌ、Ｈ2ＳＯ4：８０ｇ／Ｌ、温度：４０℃、電流密度：８Ａ／ｄｍ2、めっき時間：２．５秒
表７の下地処理において、「ダル加工」の処理としては、被めっき材の最終冷間圧延の圧延ロールに算術平均粗さＲａの大きい圧延ロール（Ｒａが０．２０μｍ以上である圧延ロール）を用いて圧延を行うことを意味する。圧延ロールの研削時に当該粗さになるように調整すればよい。粗さの調整には公知の方法を用いることができる。当該圧延ロールを使用して圧延することで、被圧延材の表面粗さを調整し、光沢の少ない表面に仕上げることができる。
表７の下地処理において、「高光沢めっき」の処理としては、Ｃｕ：９０ｇ／Ｌ、Ｈ2ＳＯ4：８０ｇ／Ｌ、ポリエチレングリコール：２０ｍｇ／Ｌ、ビス（３−スルフォプロピル）ジスルファイド２ナトリウム：５０ｍｇ／Ｌ、ジアルキルアミノ基含有重合体混合物：１００ｍｇ／Ｌ、温度：５５℃、電流密度：２Ａ／ｄｍ2、めっき時間：２００秒のめっき処理を行った。
表７の下地処理において、「ソフトエッチング」の処理としては、Ｈ2Ｏ2：２０ｇ／Ｌ、Ｈ2ＳＯ4：１６０ｇ／Ｌ、温度：４０℃、浸漬時間：５分のエッチング処理を行った。
【００７８】
上述のようにして作製した各サンプルについて、各種評価を下記の通り行った。
（１）金属箔表面の色差（ΔＬ、Δａ、Δｂ、ΔＥ）の測定；
ＨｕｎｔｅｒＬａｂ社製色差計ＭｉｎｉＳｃａｎ  ＸＥ  Ｐｌｕｓを使用して、金属箔表面の色差（ΔＬ、Δａ、Δｂ、ΔＥ）を測定した。ここで、色差（ΔＥ）は、黒/白/赤/緑/黄/青を加味し、Ｌ*ａ*ｂ表色系を用いて示される総合指標であり、ΔＬ：白黒、Δａ：赤緑、Δｂ：黄青として、下記式で表される。
【数１】
2014198882.tif 000003
【００７９】
本発明において、金属箔表面の赤茶色表面領域は目安として、ΔＬが−７５〜−３０、Δａが５〜２０、Δｂが０〜２５である。
本発明において、金属箔表面の黒色表面領域は目安として、ΔＬが−７５〜−６０、Δａが−２〜５、Δｂが−２〜５である。
本発明において、金属箔表面の濃紺色表面領域は目安として、ΔＬが−６５〜−５０、Δａが−３〜３、Δｂが−１０〜５である。
本発明において、金属箔表面の灰色表面領域は目安として、ΔＬが−４０〜６５、Δａが−２〜５、Δｂが−２〜５である。
なお、色差計によって色は数値化することが可能であるが、色の領域分けは個人によって感覚が異なるため、上記数値範囲はあくまでも目安であり、赤茶色の領域にある金属箔も黒く見えることは十分にあり得る。
【００８０】
（２）光沢度；
ＪＩＳ  Ｚ８７４１に準拠した日本電色工業株式会社製光沢度計ハンディーグロスメーターＰＧ−１を使用し、入射角６０度で測定した。
【００８１】
（３）Ｎｉ及びＺｎの合計付着量（μｇ／ｄｍ2）及びＮｉ比率（％）；
金属箔表面のＮｉ−Ｚｎ合金めっき層における、Ｎｉ及びＺｎの合計付着量（μｇ／ｄｍ2）、及び、Ｎｉ及びＺｎの合計付着量（μｇ／ｄｍ2）におけるＮｉの付着量（μｇ／ｄｍ2）を示すＮｉ比率（％）をそれぞれ求めた。ここで、Ｎｉ付着量はサンプルを濃度２０質量％の硝酸で溶解してＩＣＰ発光分析によって測定し、Ｚｎ付着量はサンプルを濃度７質量％の塩酸にて溶解して、原子吸光法により定量分析を行うことで測定した。
【００８２】
（４）金属箔表面形態；
金属箔表面に繊維状のめっきが形成されていたか否かを、ＳＥＭ表面観察写真（日立社製Ｓ−４７００で撮影、倍率１００００倍）で観察した。
上記各試験の条件及び試験結果を表１〜６及び図１に示す。
【００８３】
【表１】
2014198882.tif 000004
【００８４】
【表２】
2014198882.tif 000005
【００８５】
【表３】
2014198882.tif 000006
【００８６】
【表４】
2014198882.tif 000007
【００８７】
【表５】
2014198882.tif 000008
【００８８】
【表６】
2014198882.tif 000009
【００８９】
【表７】
2014198882.tif 000010
【００９０】
（評価結果）
実施例１〜１２２は、それぞれＮｉ−Ｚｎ合金めっき層が繊維状に形成されており、それぞれ良好な美観性及び認識性を有する赤茶色表面、黒色表面、濃紺色表面、灰色表面を示した。
一方、比較例１〜２４は、それぞれＮｉ−Ｚｎ合金めっき層が繊維状に形成されておらず、銅色或いは銀色を示し、美観性及び認識性が実施例に比べると劣っていた。
図２に、実施例２８のＳＥＭ表面観察写真（日立社製Ｓ−４７００で撮影、倍率１００００倍）を示す。このように、本発明においては、金属箔表面が繊維状にめっきされている。
【図１】
2014198882.tif 000011
【図２】
2014198882.tif 000012